КЕРАМИЧЕСКАЯ МАССА
CERAMIC MASS

Изобретение относится к области технологии силикатов и касается составов керамических масс, которые могут быть использованы в производстве кирпича, облицовочной плитки, изделий хозяйственно-бытового и декоративно-художественного назначения.
Известна керамическая масса состава, мас.%: лессовидный суглинок 70,0-90,0; каолинитовая глина 5,0-15,0; фосфорит 5,0-20,0 [1].
Задача изобретения состоит в снижении температуры обжига изделий, полученных из керамической массы.
Технический результат достигается тем, что керамическая масса, содержащая лессовидный суглинок и каолинитовую глину, дополнительно включает молотое силикатное стекло и шлам бората кальция, причем компоненты находятся при следующем соотношении, мас.%: лессовидный суглинок 68,0-77,0; каолинитовая глина 10,0-15,0; молотое силикатное стекло 10,0-15,0; шлам бората кальция 2,0-3,0.
2
2
3
2
3
2
2
Для приготовления керамической массы могут быть использованы лессовидные суглинки, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19; п.п.п. 13,34-13,97.
2
Могут быть использованы любые силикатные стекла (стеклобой), размолотые до получения порошка с удельной поверхностью 2500-3500 см/г.
2
2
3
2
Шлам бората кальция содержит, мас.%: SiO 0,15; BO 41,68; CaO 36,29; NaO 16,0; п.п.п. 46,0.
В таблице приведены составы керамической массы.
Таблица
Компоненты
Состав, мас.%:
1
2
3
Лессовидный суглинок
77,0
72,5
68,0
Каолинитовая глина
10,0
12,5
15,0
Молотое силикатное стекло
10,0
12,5
15,0
Шлам бората кальция
3,0
2,5
2,0
Компоненты дозируют в требуемых количествах, смешивают и готовят керамическую массу с влажностью 20-23%. Из керамической массы пластическим способом формуют изделия, которые сушат и обжигают при температуре 800-850°C.
Источники информации
1. SU 1548175, C04B 33/00, 1990.